Непрерывный способ синтеза графт-полимеров на основе простых полиэфиров

1. Непрерывный способ получения амфифильных графт-полимеров, в котором компонент (B) сложного винилового эфира, состоящий из винилацетата и/или винилпропионата (B1) и при необходимости дополнительно этиленненасыщенного мономера (B2), полимеризуется в присутствии полиалкиленоксида (A), инициатора (C), образующего свободные радикалы, и при необходимости добавки (D) при средней температуре полимеризации, при которой инициатор (C) имеет период полуразложения от 1 до 500 мин, по меньшей мере в одном трубчатом сегменте реактора с подающим участком и выпускным участком, причем через указанный сегмент протекает реакционная смесь, содержащая по меньшей мере часть компонента от (A) до (C) и при необходимости (D), при этом по меньшей мере два трубчатых сегмента реактора соединены последовательно, первый трубчатый сегмент реактора имеет первый подающий участок и первый выпускной участок, первый трубчатый сегмент реактора соединяется со вторым трубчатым сегментом реактора через первый выпускной участок, который соответствует второму подающему участку второго трубчатого сегмента, и в связи с этим по меньшей мере один возвратный поток удаляется из выпускного участка по меньшей мере одного трубчатого сегмента реактора и возвращается в подающий участок одного из трубчатых сегментов реактора.
2. Непрерывный способ по п. 1, в котором полимеризация происходит по меньшей мере в двух трубчатых сегментах реактора, соединенных последовательно.
3. Непрерывный способ по п. 1 или 2, в котором отношение возвратного потока к подаваемому потоку находится между 1 и 1000.
4. Непрерывный способ п. 2, в котором
- 90-100% общего количества компонента (A) вводят в первый подающий участок,
- 0-60% общего количества компонента (B) вводят в первый подающий участок,
- 10-60% общего количества компонента (C) вводят в первый подающий участок,
- при необходимости 0-100% общего количества компонента (D) вводят в первый подающий участок,
- в связи с этим оставшееся количество компонентов от (A) до (D) вводят после первого трубчатого сегмента реактора по меньшей мере на одном выпускном участке или подающем участке последующего трубчатого сегмента реактора.
n
5. Непрерывный способ по п. 1 или 2, в котором применяются от 15 до 85 масс. % компонента (B) сложного винилового эфира, состоящего из от 70 до 100 масс. % винилацетата и/или винилпропионата (B1) и от 0 до 30 масс. % добавочного этиленненасыщенного мономера (B2), от 15 до 70 масс. % полиалкиленоксида (A) средней молекулярной массы M от 1000 до 20000, от 0,1 до 3 масс. % инициатора (C), образующего свободные радикалы и основанного на соединении (B), и от 0 до 40 масс. % добавки (D) на основе суммы компонентов (A), (B) и (C), в связи с чем сумма их составляет в сумме 100%.
6. Непрерывный способ по п. 1 или 2, в котором по меньшей мере один подающий участок, один трубчатый сегмент реактора или один выпускной участок оснащен смесителем.
2
3
7. Непрерывный способ по п. 1 или 2, в котором по меньшей мере один трубчатый сегмент реактора имеет отношение площади к объему, равное по меньшей мере 10 м/м.
8. Непрерывный способ по п. 1 или 2, в котором температура подающего участка находится ниже средней температуры полимеризации, при которой полураспад инициатора свободных радикалов составляет более чем 5 ч.
9. Непрерывный способ по п. 1 или 2, в котором отношение длины по меньшей мере одного трубчатого сегмента реактора в направлении течения потока к диаметру составляет от 1000:1 до 10:1.
10. Непрерывный способ по п. 1 или 2, в котором по меньшей мере один трубчатый сегмент реактора является трубчатым реактором, заполненным миллиструктурированным наполнителем.
11. Непрерывный способ по п. 1 или 2, в котором время полимеризации доходит вплоть до 2 часов.
12. Непрерывный способ по п. 1 или 2, в котором давление по меньшей мере в одном трубчатом сегменте реактора составляет по меньшей мере 2 бар.
13. Непрерывный способ по п. 1 или 2, в котором среднее время пребывания по меньшей мере одного из компонентов (A), (B), (C) или (D) по меньшей мере в одном трубчатом сегменте реактора находится в интервале от 2 мин до 30 мин.
14. Непрерывный способ по п. 1 или 2, в котором локальная концентрация компонента (B) удерживается постоянной во времени по меньшей мере в одном трубчатом сегменте реактора.
15. Трубчатый сегмент реактора, как определено в любом одном из пп. 1-14, включающий в себя:
- по меньшей мере два резервуарных сосуда для жидких потоков,
- по меньшей мере одно дополнительное устройство, которое способно добавлять по меньшей мере один из компонентов (A), (B), (C) и (D) в трубчатый сегмент реактора в первый подающий участок трубчатого сегмента,
- по меньшей мере одно дополнительное устройство, которое способно добавлять по меньшей мере один из компонентов (A), (B), (C) и (D) в трубчатый сегмент реактора во второй подающий участок трубчатого сегмента,
- необязательно один или более смесителей.
16. Применение амфифильного графт-полимера, получаемого способом по п. 1, в качестве усилителя поверхностно-активных веществ, диспергирующих добавок, солюбилизаторов, эмульгаторов, загустителей и модификаторов реологии, усилителей пенообразования, противопенной добавки, модификаторов поверхности, поверхностно-активных полимеров и адгезивов, а также их применение в защите посевов и сельскохозяйственных культур, косметике, химико-технических применениях, строительной отрасли и в получении и обработке бумаги, текстильных и кожаных изделий, дерева, адгезивов, составов красителей и пигментов, красок, покрытий и лаков.